(57)【要約】【課題】所望の加飾を実現し、且つ、所望の形状を実現した造形物を提供する。【解決手段】本発明の一態様に係る造形物５０は、積層方式により製造され、着色層３を有し、着色インクのみではが着色層３のインク充填密度が所定のインク充填密度を満たさない箇所について、補填インクによって着色層３のインク充填密度が補填されている。【選択図】図２
2018027707.tif 000002
【特許請求の範囲】
【請求項１】
積層方式により形成された複数の層が積層された造形物であって、
少なくとも一つの層は、加飾層を含んでおり、
上記加飾層を形成する加飾インクは紫外線硬化型インクであり、加飾インクのみでは該加飾層のインク充填密度が所定のインク充填密度を満たさない箇所について、透明インクである補填インクによって該加飾層のインク充填密度が補填されていることを特徴とする造形物。
【請求項２】
上記加飾層の内側に光反射層が形成されている請求項１に記載の造形物。
【請求項３】
複数の層が積層された造形物を積層方式によって製造する方法であって、
少なくとも一つの層は、加飾層を含んでおり、
上記加飾層を、加飾インクとして紫外線硬化型インクを用いて形成し、
上記加飾インクのみでは上記加飾層のインク充填密度が所定のインク充填密度を満たさない箇所について、補填インクによって該加飾層のインク充填密度を補填することを特徴とする造形物の製造方法。
【請求項４】
上記加飾層の内側に光反射層を形成する請求項３に記載の造形物の製造方法。
【発明の詳細な説明】
【技術分野】
【０００１】
本発明は、造形物およびその製造方法に関する。
【背景技術】
【０００２】
三次元の立体物を造形する手法としては、特許文献１にあるようなシート積層法のほか、溶融物堆積法（ＦＤＭ：Fused Deposition Molding）、インクジェット法、インクジェットバインダ法、光造形法（ＳＬ：Stereo Lithography）、粉末焼結法（ＳＬＳ：Selective Laser Sintering）などが知られている。
【０００３】
中でも、インクジェット法として、３Ｄプリンターによって紫外線硬化性樹脂を噴射しパターンを積層する方法が多用されている。この方法は、最終製品の外観内観のデザイン・機構等を三次元ＣＡＤによってデータ化した後、コンピュータによって該データをスライスして薄板を重ね合わせるような多層型のパターンデータを作成し、紫外線硬化性樹脂をパターンデータに則してヘッドより噴射して積層することにより立体物を製造する。
【０００４】
また、このような手法を用いて造形した立体物に対して、加飾（模様や色）を施すことも知られている。
【先行技術文献】
【特許文献】
【０００５】
【特許文献１】特開２００３−７１５３０号公報（２００３年３月１１日公開）
【発明の概要】
【発明が解決しようとする課題】
【０００６】
従来周知のインクジェット法による立体造形に関して、本願発明者が、造形用のインク、および加飾用のインク（例えばイエロー、マゼンタ、シアン、ブラック等の着色インク）をインクジェット法によって吐出したところ、加飾用のインクによって形成される層に不都合な凹凸や該層の内部に隙間が生じることがあることを見出した。
【０００７】
原因を追究したところ、加飾の内容によって加飾用のインクの吐出量にばらつきがあり、これに伴って加飾層のインク充填密度が所定のインク充填密度を満たさない場合があることがわかった。加飾（減法混色法による文字、画像等のカラー記録）の一例として着色を挙げると、着色層の色調を決定する着色インクは、その吐出量が色調によって異なることから、吐出量が比較的少ない場合には、着色層のインク充填密度が所定のインク充填密度を満たさない場合がある。そのようなインク充填密度の不足が、上述の凹凸や隙間を生じさせる原因となっていることを見出した。凹凸や隙間は、加飾による色調を損ない、また造形物の全体構造に悪影響をあたえるため、望ましくない。
【０００８】
そこで、本発明は、上記課題に鑑みてなされたものであり、所望の加飾を実現し、且つ、所望の形状を実現した造形物、およびその製造方法を提供することを目的とする。
【課題を解決するための手段】
【０００９】
上記の課題を解決するために、本発明に係る造形物は、積層方式により形成された造形物であって、加飾層を有し、加飾インクのみでは上記加飾層のインク充填密度が所定のインク充填密度を満たさない箇所について、補填インクによって該加飾層のインク充填密度が補填されていることを特徴としている。
【００１０】
加飾インクのみで加飾層を形成すると加飾層のインク充填密度が所定のインク充填密度を満たさず加飾層に凹みが生じる場合や加飾層内に隙間が生じる場合がある。このような凹みや隙間は、造形物の製造過程において造形物を所望の形状に造形することができない事態を招く虞がある。しかしながら、本発明の上記の構成によれば、補填インクによって加飾層のインク充填密度が補填しているため、そのような凹みや隙間が生じない。したがって、所望の加飾を実現することができ、且つ、所望の形状の造形物を提供することができる。
【００１１】
また、本発明に係る造形物の一態様は、上記の構成に加えて、上記補填インクは、透明インクから形成されている。
【００１２】
上記の構成によれば、透明インクを用いるため、加飾層の加飾内容に影響せず、所望の加飾を実現した造形物を提供することができる。
【００１３】
本発明に係る造形物の製造方法は、上記の課題を解決するために、加飾層を有する造形物を積層方式によって製造する製造方法であって、加飾インクのみでは上記加飾層のインク充填密度が所定のインク充填密度を満たさない箇所について、補填インクによって該加飾層の密度を補填することを特徴としている。
【００１４】
加飾インクのみで加飾層を形成すると加飾層のインク充填密度が所定のインク充填密度を満たさず加飾層に凹みが生じる場合や加飾層内に隙間が生じる場合がある。このような凹みや隙間は、造形物の製造過程において造形物を所望の形状に造形することができない事態を招く虞がある。しかしながら、本発明の上記の構成によれば、補填インクによって加飾層のインク充填密度を補填するため、そのような凹みや隙間が生じない。したがって、所望の加飾を実現することができ、且つ、造形物の形状をち密に造形することができる。
【００１５】
本発明に係る造形物の製造方法は、上記の構成に加えて、上記加飾層の一部分を有した層を形成する層形成工程を含み、上記層形成工程によって形成された上記層の上に新たな上記層を形成することによって該層同士の上記加飾層の一部分が連なって上記加飾層を形成し、上記層形成工程では、加飾インクのみでは上記加飾層の一部分のインク充填密度が所定のインク充填密度を満たさない箇所について、補填インクによって該加飾層の一部分のインク充填密度を補填する。
【００１６】
上記の構成によれば、層形成工程において形成される加飾層の一部分に関して、インク充填密度が補填されるため、上述したような凹みや隙間が生じない層を形成することができる。
【発明の効果】
【００１７】
本発明によれば、所望の加飾を実現し、且つ、所望の形状を実現した造形物、およびその製造方法を提供する。
【図面の簡単な説明】
【００１８】
【図１】本発明に係る造形物の一実施形態の外形を示す斜視図である。
【図２】図１に示す切断線Ａ−Ａ´の断面図である。
【図３】図１に示す造形物の製造に用いるインクジェットヘッドのノズル孔側の模式図である。
【図４】図１に示す造形物の製造過程を示す図である。
【図５】図１に示す造形物の製造過程の途中の上面図である。
【図６】図１に示す造形物のメリットを説明するための該造形物の部分断面図である。
【図７】比較構成の造形物の部分断面図である。
【図８】本発明に係る造形物の変形例を示す斜視図である。
【図９】本発明に係る造形物の他の実施形態の断面図を示す斜視図である。
【図１０】図９に示す造形物の製造に用いるインクジェットヘッドのノズル孔側の模式図である。
【図１１】図９に示す造形物の製造過程を示す図である。
【図１２】本発明に係る造形物の製造に用いるインクジェットヘッドの他の態様を示す模式図である。
【図１３】本発明に係る造形物の製造に用いるインクジェットヘッドの他の態様を示す模式図である。
【図１４】本発明に係る造形物の製造に用いるインクジェットヘッドの他の態様を示す模式図である。
【発明を実施するための形態】
【００１９】
本発明に係る造形物とその製造方法についての一実施形態を、図１から図８に基づいて説明する。なお、本発明に係る造形物は、複数の層を積層すること（積層方式）によって立体造形された構造物である。また、以下の実施形態では、造形物の製造方法としてインクジェット法を用いた形態を説明するが、本発明はこれに限定されるものではなく、積層方式で造形するとともに造形物の表面を加飾（文字、画像等をカラーで記録）するあらゆるタイプの製造方法に適用することができる。
【００２０】
〔１〕造形物の構成
図１は、本実施形態の造形物５０の外観を示した斜視図である。本実施形態の造形物５０は、側面が湾曲して膨らんだ略円筒形状を有している。なお、本発明に係る造形物の形状、並びに本発明に係る製造方法によって製造される造形物の形状は、図１に示す形状に限定されるものではなく、例えば後述する六面体のほか、球型や中空構造やリング構造や蹄鉄型などあらゆる形状に適用することができる。
【００２１】
本発明の特徴的構成の一つとして、本実施形態では、造形物５０の表層側（外周側）から内側（中心部側）に向かって、第２の透明層と、着色剤を含むインク（加飾インク）によって形成された着色層（加飾層）と、透明インクによって形成された第１の透明層と、光反射性を有するインクから形成された光反射層とがこの順番で形成されている点にある。図１は、造形物５０の湾曲側面に、造形物５０の最も表層側に位置する、透明インクから形成された第２の透明層４が見えた状態である。
【００２２】
図２は、図１に示す切断線Ａ−Ａ´における矢視断面図である。図２に示す造形物５０の断面は、図１に示すＸＹＺ座標系に関して、造形物５０の中央位置においてＸＺ平面に沿った断面を出現させたものである。
【００２３】
図２に示す本実施形態では、一例として２１枚の層５０ａをＺ方向に積層することによって立体造形された造形物５０を示している。なお、層数は２１に限定されるものではない。
【００２４】
〔２〕積層される各層の構成
中段付近に在る１つの層５０ａのＸＹ平面を、図５に示す。各層５０ａは、その外周側から中心側に向けて、第２の透明層の一部分５４と、着色層の一部分５３と、第１の透明層の一部分５２と、光反射層の一部分５１とがこの順で形成されている。つまり、本実施形態の造形物５０は、造形物本体である光反射層１から表層側（外周側）に向けて、第１の透明層２と、着色層３と、第２の透明層４とがこの順でコーティングしていると換言することもできる。また、層５０ａの一層のＺ方向（図の縦方向）の厚さは主に着色層３の減法混色による多色形成に適切な値で５μｍ〜５０μｍの範囲であり、例えば紫外線硬化型インクをインクジェット法で層形成する場合の好ましい範囲は１０μｍ〜２５μｍである。
【００２５】
ここで、本実施形態では、光反射層１を造形物本体と見なすが、光反射層は造形物本体に属するものであってもそうでなくても良い。すなわち、光反射層とは別体の造形物本体或いは空洞が造形物の中心部に在り、その造形物本体（光反射性を有していなくても良い）から表層側（外周側）に向けて、光反射層と、第１の透明層と、着色層と、第２の透明層とがこの順で形成されていても良い。あるいは、芯部（光反射性を有していなくても良い）とその表面に形成された光反射層１とを造形物本体と見なしても良い。
【００２６】
図２に示すように複数の層５０ａがＺ方向に積層されていることにより、各層５０ａの第２の透明層の一部分５４が概ね造形物５０の最外周表面方向に連なって、第２の透明層４を形成している。また、各層５０ａの着色層の一部分５３が概ね造形物５０の最外周表面方向に連なって、着色層３を形成している。また、各層５０ａの第１の透明層の一部分５２が概ね造形物５０の最外周表面方向に連なって、第１の透明層２を形成している。また、光反射層の一部分５１が概ね造形物５０の最外周表面方向に連なって、光反射層１を形成している。
【００２７】
また、このように配置することにより、造形物５０の表面をＸ、Ｙ、Ｚのあらゆる方向から見ても、第２の透明層、着色層、第１の透明層、光反射層の順となるので、減法混色により表現された色調を認識することができる。
【００２８】
なお、第１の透明層の一部分５２のＸＹ平面方向の寸法は、第１の透明層の一部分５２が上下で接する着色層の一部分５３の寸法よりも若干広めに設定することで、着色層３と光反射層１とを構成するインク同士の混じり合いの防止をより確実にすることができる。
【００２９】
また、第２の透明層の一部分５４のＸＹ平面方向の寸法は、第２の透明層の一部分５４が上下で接する着色層の一部分５３の寸法よりも若干広めに設定することで、着色層３の保護をより確実にすることができる。
【００３０】
造形物５０のＺ方向に沿った幅（以下、Ｚ方向の厚さと記載する。Ｚ方向の高さとも称することができる）は限定されるものではなく、層５０ａのＺ方向の厚さ（高さ）も積層数等により適宜設定することができる。また、後述するように、本実施形態ではインクジェット法を用いて積層するため、その積層方法において実現可能な層５０ａのＺ方向の厚さを考慮すれば良い。例えば後述する紫外線硬化型インクをインクジェット法で層形成する場合の層５０ａの厚さはインク滴の大きさに依り５μｍ〜２０μｍであるが、大型の造形物で解像度が要求されない場合は複数層を同じデータで積層してもよく、より大きなインク滴にすれば良いので、その場合、データ量の減少と造形速度の高速化が見込める。
【００３１】
〔３〕光反射層１（光反射層の一部分５１）の構成
光反射層１（光反射層の一部分５１）は、光反射性を有するインクによって形成された層であり、光反射層１の少なくとも着色層側の表面において可視光の全領域の光を反射することができる光反射性を有している。
【００３２】
光反射層１（光反射層の一部分５１）は、具体的には、金属粉末を含んだインク、あるいは、白色顔料を含むインクから形成することができるが、白色インクから形成することが好ましい。白色インクから形成することにより、光反射層１において造形物の表層側から入った光を良好に反射し、減法混色による着色を実現することができる。
【００３３】
本実施形態では造形物本体が光反射層１によって構成されているが、光反射性を有していなくても良い別体の造形物本体の表面に光反射層１を形成する場合には、光反射層１の厚さ、すなわち図２に示す光反射層の一部分５１の外周側から中心側方向に沿った幅（以下、光反射層１の厚さと記載する）は最小で５μｍ〜２０μｍとすることができる。なお、本発明はこの数値範囲に限定されるものではない。
【００３４】
〔４〕第１の透明層２（第１の透明層の一部分５２）の構成
第１の透明層２（第１の透明層の一部分５２）は、透明インクから形成される。
【００３５】
ここで、透明インクとは、単位厚さ当たりの光透過率が５０％以上である透明層を形成することができるインクであれば良い。透明層の単位厚さ当たりの光透過率が５０％を下回ると、光の透過が不都合に阻止されて、造形物が減法混色による所望の色調を呈することができないため望ましくない。また、好ましくは、透明層の単位厚さ当たりの光透過率が８０％以上となるインクを用い、透明層の単位厚さ当たりの光透過率が９０％以上となるインクを用いることがより好ましい。
【００３６】
光反射層１（光反射層の一部分５１）と、着色層３（着色層の一部分５３）との間に第１の透明層２（第１の透明層の一部分５２）を配設することにより、着色層３を形成する着色インクと光反射層１を形成するインクとが混じり合うことを回避することができる。仮に、着色層を形成する着色インクが、第１の透明層を形成する透明インクと混じり合っても着色層の色は失われないので色調に不都合な変化を生じさせることはない。したがって、着色層３において所望の色調（加飾）を呈した造形物を実現することができる。
【００３７】
第１透明層の一部分５２の外周側から中心側方向に沿った幅（以下、第１透明層の厚さと記載する）は、積層方向に垂直な面の加飾部分において最小で５μｍ〜２０μｍである。なお、本発明はこの数値範囲に限定されるものではない。
【００３８】
〔５〕着色層３（着色層の一部分５３）の構成
着色層３（着色層の一部分５３）は、着色剤を含む着色インクによって形成される。
【００３９】
着色剤を含むインク（以下、着色インクと記載することもある）としては、イエロー（Ｙ）、マゼンタ（Ｍ）およびシアン（Ｃ）、ブラック（Ｋ）、各々の淡色のインクが含まれるが、これに限定されるものではなく、赤（Ｒ）、緑（Ｇ）、青（Ｂ）や、オレンジ（Ｏｒ）等を加えても良い。また、メタリックやパールや蛍光体色を使用することも可能である。所望の色調を表現するべく、これらの着色インクの１種類または複数種類を用いる。
【００４０】
ところで、着色層３（着色層の一部分５３）を形成するために用いられる着色インクの量は、所望の（呈したい）色調によってばらつきがある。そのため、低濃度の明るい色調の場合は着色インクのみでは着色層３のインク充填密度が所定のインク充填密度を満たすに至らず、Ｚ方向の高さに凹凸が形成される場合や、Ｘ、Ｙ方向に沿った途中に着色インクが無い凹みが形成される場合がある。何れの場合も、本実施形態のように積層方式によって形成される造形物には不都合な凹凸を生じることになり、好ましくない。特に、図２に示す積層構造の真ん中付近の垂直な造形面では、誤差拡散法によるインク形成で、着色層３の一つの断面が縦横各々のインク滴二滴の計四滴の充填密度の場合で、着色インクの数は最大（最高濃度）で四滴、最小（濃度ゼロ、つまり白色）でゼロとなるので、最小の場合は四滴分の隙間の空間を形成してしまう場合があり、造形面からも色調面からも大きく品質を損なう。
【００４１】
そこで、本実施形態では、着色インクのみでは着色層３（着色層の一部分５３）のインク充填密度が所定のインク充填密度を満たさない箇所について、補填インクによって着色層３（着色層の一部分５３）のインク充填密度を補填することをおこなう。すなわち、着色層３（着色層の一部分５３）を、着色インクと補填インクの合算の密度（インク滴の数）を一定となるように形成する。これにより、上述した凹みの発生を回避して、造形物５０の形状をち密に造形することができる。
【００４２】
着色インクの吐出量、着色インクに構成される各色インクの着弾位置は予めわかっているため、これらを考慮すれば補填インクの補填量と補填位置（着弾位置）を判断することができる。該判断は、インクジェットヘッド装置１０あるいは、図示しない他の制御装置においておこなうことができる。
【００４３】
また、補填インクによりインク充填密度を補填することにより、着色層３で形成される面が平坦になるために光沢感を持たせることができる。
【００４４】
補填インクは、着色層３（着色層の一部分５３）に呈されるべき色調に悪影響を与えないインクであればよく、一例としては、第１の透明層２（第１の透明層の一部分５２）および第２の透明層４（第１の透明層の一部分５４）において用いる透明インクを採用することができる。
【００４５】
着色層３の厚さ、すなわち、図２に示す着色層の一部分５３の外周側から中心側方向に沿った幅（以下、着色層３の厚さと記載する）は、例えば５μｍ〜２０μｍとすることができる。
【００４６】
なお、本実施形態では着色層３に基づいて説明しているが、本発明は着色層に限定されるものではなく、加飾層であれば特に制限はない。
【００４７】
〔６〕第２の透明層４（第２の透明層の一部分５４）の構成
第２の透明層４（第２の透明層の一部分５４）は、第１の透明層２（第１の透明層の一部分５２）において説明した透明インクを用いて形成される。なお、第２の透明層４と第１の透明層２とは同一種の透明インクを用いても形成されても良く、異種の透明インクを用いても形成されても良い。
【００４８】
第２の透明層４の厚さ、すなわち、図２に示す第２の透明層の一部分５４の外周側から中心側方向に沿った幅（以下、第２の透明層４の厚さと記載する）は、例えば１０μｍ〜１００μｍとすることができる。
【００４９】
第２の透明層４は、着色層３の保護層として機能するだけでなく、積層方式を採用している本発明（本実施形態）において、造形物をち密に製造することを可能にするという優位な効果を奏する。
【００５０】
すなわち、仮に着色層３が造形物５０の最表層を構成している場合、つまり図２に示す各層５０ａにおいて仮に着色層の一部分５３が最も端部に位置している場合には、着色層３（着色層の一部分５３）が精度よく形成できない虞がある。しかしながら、本実施形態のように造形物５０の最表層に第２の透明層４（第２の透明層の一部分５４）が形成されていることにより、着色層３（着色層の一部分５３）が精度よく形成されることから、第２の透明層４（第２の透明層の一部分５４）によって、所望の色調を呈することに寄与できる。
【００５１】
また、仮に着色層３が造形物５０の最表層を構成している場合は、着色層３がむき出しになるので、擦れによる脱色や、紫外線による退色が起き易くなる。しかしながら、本実施形態のように造形物５０の最表層に第２の透明層４（第２の透明層の一部分５４）が形成されていることにより、脱色や退色を防止することができる。
【００５２】
〔７〕造形物の製造方法
次に、本実施形態の造形物５０を製造する製造方法について説明する。図３は、製造方法に用いるインクジェットヘッド装置１０の下面を示した図である。図４は、本実施形態の造形物５０を製造する過程での途中の状態を模式的に示した図である。
【００５３】
インクジェットヘッド装置１０の下面には、大きく分けて３つのインクジェットヘッド１１Ｈ〜１３Ｈが搭載されている。図３に示すように、第１インクジェットヘッド１１Ｈと、第２インクジェットヘッド１２Ｈおよび第３インクジェットヘッド１３Ｈとは、Ｘ方向に沿って配設位置がずれている。また、図３に示すように、第１インクジェットヘッド１１Ｈと、第２インクジェットヘッド１２Ｈと、第３インクジェットヘッド１３Ｈとは、Ｙ方向に沿って配設位置がずれている。つまりインクジェットヘッド１１Ｈ〜１３Ｈは、いわゆるスタガ配列で並んでいる。
【００５４】
第１インクジェットヘッド１１Ｈには、シアンインクを吐出するシアンインク用ノズル１０（Ｃ）と、マゼンタインクを吐出するマゼンタインク用ノズル１０（Ｍ）と、イエローインクを吐出するイエローインク用ノズル１０（Ｙ）と、ブラックインクを吐出するブラックインク用ノズル１０（Ｋ）とが設けられている。なお、各ノズル１０（Ｃ）、１０（Ｍ）、１０（Ｙ）および１０（Ｋ）の配列順や数は図３に示すものに限定されない。これらノズルから吐出されるインクは何れも図２に示す着色層３（着色層の一部分５３）を形成するために用いる着色インクである。
【００５５】
第２インクジェットヘッド１２Ｈには、白色インク（Ｗ）を吐出する白色インク用ノズル１０（Ｗ）が設けられている。この白色インク（Ｗ）は、図２に示す光反射層１（光反射層の一部分５１）を形成するために用いるインクである。
【００５６】
第３インクジェットヘッド１３Ｈには、透明インク（ＣＬ）を吐出する透明インク用ノズル１０（ＣＬ）が設けられている。この透明インク（ＣＬ）は、図２に示す第１の透明層２（第１の透明層の一部分５２）および第２の透明層４（第２の透明層の一部分５４）を形成するために用いるインクである。
【００５７】
インクジェットヘッド装置１０は図３に示す下面を形成中の層５０ａに対向させるように設けられている。また、インクジェットヘッド装置１０はＸ方向に往復移動することができ、その移動中にインクを吐出する。また、インクジェットヘッド装置１０をＸＹＺ座標系において所定の方向に移動させるか、層５０ａが載せられている形成台（形成台の形成面Ｂを図４に図示）のほうをＸＹＺ座標系において所定の方向に移動させるかによって、インクジェットヘッド装置１０と、形成途中の層５０ａとの相対位置を変化させる。移動は、どちらがおこなっても良い。
【００５８】
ここで、各インクは、紫外線硬化性を有するインクである。したがって、吐出後のインクに対して紫外線を照射する必要がある。紫外線照射器は、インクジェットヘッド装置１０に搭載されていても良いし、別体で構成されていても良い。紫外線が照射されることによってインクが硬化して、最終的に図２に示す各層５０ａが形成される。
【００５９】
以下に、図４を用いて、このインクジェットヘッド装置１０を用いておこなう造形物５０の製造過程を説明する。
【００６０】
まず、最初の層５０ａ（第１の層５０ａ（１）と記載する）を形成台の形成面Ｂに形成する。
【００６１】
この第１の層５０ａ（１）の形成（製造）工程では、インクジェット法を用いて、インクジェットヘッド装置１０から各インクを所定のタイミングで吐出して、第１の層５０ａの端部側から中心側に向かって、第２の透明層の一部分、着色層の一部分と、第１の透明層の一部分と、光反射層の一部分とをこの順番で含むように形成する。
【００６２】
第１の層５０ａ（１）の形成（製造）工程について、図４（ａ）〜図４（ｃ）を用いて具体的に説明する。
【００６３】
図４（ａ）に示すステップＳ１では、透明インクを用いて第２の透明層の一部分５４を形成するとともに、透明インクを用いて第１の透明層の一部分５２を形成する工程をおこなう。この工程では、インクジェットヘッド装置１０をＸ軸に沿って正方向に移動させて、所定のタイミングで透明インクを図３に示す透明インク用ノズル１０（ＣＬ）から吐出して、第２の透明層の一部分５４となる位置、および第１の透明層の一部分５２となる位置に着弾させて透明インクのインク溜まりを形成した後、インク溜まりに対して紫外線を照射してこれを硬化させる。これにより、図４（ａ）に示すように第１の透明層の一部分５２および第２の透明層の一部分５４が形成される。
【００６４】
続いて、図４（ｂ）に示すステップＳ２では、インクジェットヘッド装置１０をＸ軸に沿って負方向に移動させて、所定のタイミングで光反射性を有するインクとしての白色インク（Ｗ）を白色インク用ノズル１０（Ｗ）から吐出してインク溜まりを形成し、これに紫外線を照射して硬化させる。これにより、図４（ｂ）に示すように光反射層の一部分５１が形成される。
【００６５】
続いて、図４（ｃ）に示すステップＳ３では、インクジェットヘッド装置１０をＸ軸に沿って正方向に移動させて、所定のタイミングで着色インクおよび補填インクからなる着色層形成用インクを両者のインクの合算量が一定となるように吐出して、紫外線硬化する。ここで所定のタイミングとは、ステップＳ１において形成した第１の透明層の一部分５２と第２の透明層の一部分５４との間の領域に着色層形成用インクを吐出できる位置に第１インクジェットヘッド１１Ｈの各ノズルが在るタイミングである。このタイミングで予め決められた量のインク滴をインクジェット法を用いて吐出してインク溜まりを形成し、これに紫外線を照射することによって、硬化させる。これにより、図４（ｃ）に示すように、第１の透明層の一部分５２と第２の透明層の一部分５４との間に、所望の色調を呈する着色層の一部分５３が形成される。
【００６６】
このステップＳ１〜Ｓ３を経ることにより、第１の層５０ａ（１）が完成する。第１の層５０ａ（１）は、図５に示す層５０ａの上面図と同じ態様である。なお、ステップＳ１およびステップＳ２は順序を入れ替えても良い。また、ステップＳ２およびステップＳ３も順序を入れ替えても良い。
【００６７】
第１の層５０ａ（１）が完成すると、次に、第１の層５０ａ（１）の上に新たな層５０ａ（第２の層５０ａ（２）と記載する）を形成（積層）する。
【００６８】
ここで、本実施形態の造形物５０は、図２に示すように、積層体の最も下段から中段にかけて積層する層５０ａのＸＹ平面に沿ったサイズ（面積）が徐々に大きくなっている。このように断面に関して積層方向に沿ってサイズが大きくなるような形状の造形物５０をインクジェット法を用いて製造する場合には、積層する上層５０ａの端部が、既に形成されている下層５０ａの端部よりも側方に飛び出した形となる。このように飛び出した構造を形成するためにはサポート材層を形成すれば良い。
【００６９】
図４（ｄ）に第２の層５０ａ（２）を形成するステップを図示しているが、第２の層５０ａ（２）に含まれる着色層の一部分５３（２）は、第１の層５０ａ（１）の第２の透明層の一部分５４（１）に重畳するように形成されている。このように第２の層５０ａ（２）が第１の層５０ａ（１）よりもＸＹ平面に沿ったサイズ（面積）が大きいため、第２の層５０ａ（２）の端部を構成する第２の透明層の一部分５４（２）は、第１の層５０ａ（１）の端部を構成する第２の透明層の一部分５４（１）よりも側方に飛び出すかたちとなる。そこで、飛び出した部分を形成する際に飛び出した部分に堆積されるべきインクが飛び出した部分よりも下に落ちないように、第１の層５０ａ（１）の第２の透明層の一部分５４（１）よりも外側（側方側）にサポート材６０を形成する。
【００７０】
サポート材６０は、インクジェット法を用いて吐出するインクから形成することができることが好ましい。サポート材６０は、その上に層が形成されても該層が落下しない程度の強度を有するが、最終的には造形物５０には含まれない部分であるため除去可能なインクから構成される。サポート材６０のインクも紫外線によって硬化（後工程で除去できる程度に硬化）するものや、水溶性のもので後工程で水で溶かして除去可能であることが好ましい。
【００７１】
このように層５０ａを積層する処理をＸ、Ｙ方向に必要回数繰り返して一層を形成し、更にＺ方向に積層を繰り返すことにより、図２に示す造形物５０を製造することができる。なお、一層を形成するにあたっては、二次元の画像形成の公知のインターレイス走査をすることによってムラの少ない良好な造形や加飾が得られる。
【００７２】
本実施形態の製造方法では、透明インクを用いて第２の透明層の一部分５４を形成する工程と、着色インクを用いて上記着色層の一部分５３を形成する工程と、透明インクを用いて上記第１の透明層の一部分５２を形成する工程と、光反射性を有するインクを用いて上記光反射層の一部分５１を形成する工程とを含み、第１の透明層の一部分５２を形成する工程と、第２の透明層の一部分５４を形成する工程とをおこなった後に、着色インクを用いて着色層の一部分５３を形成する工程をおこなって、第１の透明層の一部分５２と第２の透明層の一部分５４との間に着色層の一部分５３を形成する。これにより、第２の透明層の一部分５４が着色層の一部分５３を形成する際に着色層を構成するインク溜まりの外堀として機能し、着色層を構成するインクが不都合に濡れ拡がる虞がなく、精度良く着色層の一部分５３を形成することができる。
【００７３】
第２の透明層の一部分５４が形成されることの更なるメリットについて、図６および図７を用いて説明する。図６は、図４（ｄ）の図からサポート材を除いたものであり、本実施形態の造形物５０の一部を示す。図７は、比較構成の造形物の断面図である。比較構成の造形物は、積層方式で形成されている点では本実施形態の造形物５０と同じであるが、比較構成の各層は、本実施形態の造形物５０における第１の透明層の一部分５２および第２の透明層の一部分５４に相当する部分が無い。すなわち、比較構成の造形物は、光反射層に着色層が直接コーティングされている態様である。この比較構成においても下層よりも上層のほうがＸＹ平面に沿ったサイズ（面積）が大きい場合を仮定して、比較構成に生じる問題点を説明する。
【００７４】
図７に示す比較構成では、上層の端部が着色層１５２（２）によって構成されており、この着色層１５２（２）が、下層の端部に構成される着色層１５２（１）よりも側方に飛び出している。そのため、飛び出した部分を形成するために着色層を構成するためのインクを吐出したときに、インクが着色位置よりも下に落下する虞がある。
【００７５】
造形物の色調は着色層が呈するものであるから、着色層を構成するインクが落下してしまうと、造形物の色調が所定の色調から変わることに成りかねない。
【００７６】
一方、図６に示す本実施形態の造形物５０は、各層５０ａの端部には第２の透明層の一部分５４を形成する。図６において仮に第２の透明層の一部分５４を構成するためのインクが落下したとしても、色調を決定するのは着色層であるため色調に影響を与えない。したがって、本実施形態によれば、所望の色調を呈する信頼性の高い造形物５０を製造できる。
【００７７】
メリットは他にもある。例えば、第１の層５０ａ（１）において第２の透明層の一部分５４を形成すれば、第２の層５０ａ（２）に含まれる着色層の形成可能範囲（形成許容領域）を広く確保できるというメリットがある。これにより、製造の精密性が多少緩くなり、製造効率の向上に寄与することができる。
【００７８】
なお、この形成可能領域を広く確保できるというメリットは、第２の透明層の一部分５４を、着色層の一部分５３よりも後に形成した場合であっても奏する。したがって、本発明には、第２の透明層の一部分５４を、着色層の一部分５３よりも後に形成する態様も含まれる。
【００７９】
また、本実施形態の造形物５０は、着色層３の表面を第２の透明層４によってコーティングしたかたちとなるため、第２の透明層４は着色層３の保護層としての機能も有している。
【００８０】
なお、図４では、下層よりもＸＹ平面に沿ったサイズ（面積）が大きい層を積層する場合を説明した。これは、図１の造形物５０を上下に二分した場合の下半分の構造の製造に関するものであると言える。
【００８１】
図１の造形物を上下に二分した場合の上半分の構造の製造の際にも上述した製造方法は基本的に適用できるが、図２に示すように造形物５０の上半分を製造する際には、下層の着色層よりも上層の着色層のほうが層５０ａの中心側に設けられており、上層の着色層の一部分５３は、下層の第１の透明層の一部分５２の上に重畳している。また、下層の着色層の一部分５３の上には、上層の第２の透明層の一部分５４が重畳している。
【００８２】
また、図２に示すように造形物５０の上半分では、下層のほうが、積層する層よりもＸＹ平面に沿ったサイズ（面積）が大きい。また、そのため、上層の着色層を構成するインクが落下する虞はほぼ無い。なお、この上半分を製造する際には、サポート材を形成しなくても良い。
【００８３】
なお、図２に示す本実施形態の造形物は、最下段とその近傍の層、および最上段とその近傍の層には、第１の透明層の一部分５２、着色層の一部分５３および第２の透明層の一部分５４のみからなる層と、着色層の一部分５３および第２の透明層の一部分５４のみからなる層と、第２の透明層の一部分５４のみからなる層とが積層されている。このような積層構造とすれば、造形物の全面が第２の透明層４と着色層３と第１の透明層２とに覆われた構造を実現することができる。しかしながら、本発明はこれに限定されるものではなく、例えば後述する図９に示す積層構造のように造形物の上面および下面には第２の透明層と着色層と第１の透明層が含まない構造としてもよい。
【００８４】
〔８〕変形例
（変形例１）
本実施形態の造形物５０は、光反射層１の表面形状に沿って、第１の透明層２と、着色層３と、第２の透明層４とが形成されていると言える。しかしながら、本発明はこれに限定されるものではなく、例えば、図８に示す造形物の形状であっても良い。
【００８５】
図８の（ａ）〜（ｄ）に示す造形物の形状は、各層５０ａ（図２）の端部が第２の透明層の一部分５４であることを利用して、第２の透明層４の形状を、光反射層１の表面形状に沿わせた形状とせず、図８の（ａ）〜（ｄ）にそれぞれ示すように第２の透明層４を、造形物（先述の実施形態における着色層３、第１の透明層および光反射層からなる構造物）を包含する所望の形状としても良い。
【００８６】
本変形例１のように第２の透明層４を造形物を包含する態様は、造形物が機械的に弱い構造物の場合に実施すると良い。すなわち、昆虫の場合の脚や羽、草花の茎や花弁などを造形する場合に有効である。生物や植物を標本や飾りとする場合は、三次元スキャナーで取り込んで造形することにより、生かしたままで自然に返すことができる。更には前述のサポート材が不要であるので、無駄な廃材が発生せず、自然に優しいシステムである。
【００８７】
図８の（ａ）に示す造形物は、第２の透明層４が六面体を構成し、その内部に着色層３、第１の透明層および光反射層からなる球体の構造を有している。図８の（ａ）に示す全体の構造は、図４と同様の製造方法を用いて製造することができる。
【００８８】
図８の（ｂ）に示す造形物５０は、着色層３、第１の透明層および光反射層からなる人形を、第２の透明層４が包含した構造を有しており、第２の透明層４が造形物全体を自立させることができる形状を有している据え置きタイプの造形物５０である。この据え置きタイプの造形物５０も、先述の実施形態において説明した製造方法を用いて製造（作製）することができる。
【００８９】
図８の（ｃ）に示す造形物５０は、着色層３、第１の透明層および光反射層からなる人形を、第２の透明層４が包含した構造を有しており、第２の透明層４の一部に穴７０を形成したストラップタイプの造形物５０である。例えば携帯電話に取り付けるストラップやキーホルダーとして実現される。穴７０は、第２の透明層４で外形を形成すると同時に第２の透明層４の一部に穴を形成すれば良い。第２の透明層４に穴を形成すれば、着色層３、第１の透明層および光反射層からなる人形自体に穴をあけずに済む利点がある。
【００９０】
図８の（ｄ）に示す造形物５０は、着色層３、第１の透明層および光反射層からなる人形の上半身部分を、第２の透明層４が包含した構造を有しており、第２の透明層４の表面、または第２の透明層４の内部に、マーク、フレーム、または淡色等によって構成された装飾三次元画像７１が施されている造形物５０である。更に、この造形物５０には、日付、人名、または場所名などの文字を記す文字エリア７２が、第２の透明層４の表面、または第２の透明層４の内部に設けられている。装飾三次元画像７１および文字エリア７２も、第２の透明層４で外形を形成すると同時に形成すれば良い。なお、装飾三次元画像７１および文字エリア７２に限らず、第２の透明層４の表面または第２の透明層４の内部に形成されるのは、他の付加情報であってもよい。
【００９１】
なお、図８の（ｂ）〜（ｄ）では、一体の人形が第２の透明層４によって包含されているが、第２の透明層４によって包含される人形の数はこれに限定されるものではない。
【００９２】
なお、本発明に係る造形物がリング形状を有している場合、着色層は、リングの外周端部近傍に設けられているだけでなく、内周端部近傍にも設けることができる。要するに、造形物の表面に着色層を設けることができ、その着色層の上に第２の透明層を設けることができる。
【００９３】
また、本変形例のように第２の透明層４を所望の形状とするのではなく、上述の実施形態と同様に第２の透明層４は光反射層１の表面形状に沿わせた形状として形成しておき、得られた造形物を任意の形状の樹脂中に封入してもよい。
【００９４】
（変形例２）
本実施形態の造形物５０は、第２の透明層４を最表層に形成しているが、本発明の目的は、着色層と光反射層との間に第１の透明層が形成されていれば達成できる。そのため、図９に示す断面図に示す造形物５０´であっても、本発明の一実施形態とすることができる。以下に、本変形例２について、図９から図１１に基づいて説明する。図９は、本変形例２の造形物５０´の断面図であり、図２に対応している。図１０は、本変形例２の造形物５０´の製造に用いるインクジェットヘッド装置の下面を示す模式図である。図１１は、本変形例２の造形物５０´の製造過程を示す図である。
【００９５】
本変形例２の造形物５０´と、上記実施形態の造形物５０との相違点は、本変形例２の造形物５０´には、実施形態の造形物５０の最表層に形成された第２の透明層４が配設されておらず、着色層３が最表層を形成している点にある。
【００９６】
図９に示す本変形例２の造形物５０´を構成する各層５０´ａは、実施形態の層５０ａ（図２）の端部に配設されている第２の透明層の一部分５４が設けられていない。
【００９７】
図９に示す造形物５０´によっても、各層５０´ａに関して、着色層の一部分５３と光反射層の一部分５１との間に第１の透明層の一部分５２が形成されているため、着色層の一部分５３に含まれる着色インクと光反射層の一部分５１を構成するインクとが混じり合うことを回避することができる。仮に、着色層の一部分５３に含まれる着色インクが、第１の透明層の一部分５２を構成する透明インクと混じり合っても着色層の一部分５３の色調に不都合な変化を生じさせることはない。したがって、着色層において所望の色調を呈した造形物を実現することができる。
【００９８】
図９に示す造形物５０´を製造する製造方法について説明する。図９に示す造形物５０´は、例えば図１０に示すインクジェットヘッド装置１０´を用いて製造することができる。
【００９９】
図１０に示すインクジェットヘッド装置１０´の下面には、大きく分けて２つのインクジェットヘッド１１Ｈ´および１２Ｈ´が搭載されている。図１０に示すように、第１インクジェットヘッド１１Ｈ´と、第２インクジェットヘッド１２Ｈ´とは、Ｘ方向に沿って配設位置がずれており、且つＹ方向に沿って配設位置がずれている。
【０１００】
第１インクジェットヘッド１１Ｈ´は、図３に示した第１インクジェットヘッド１１Ｈと同一である。
【０１０１】
第２インクジェットヘッド１２Ｈ´には、光反射層１（光反射層の一部分５１）を形成するために用いるインクであるである白色インク（Ｗ）を吐出する白色インク用ノズル１０（Ｗ）が設けられているほか、透明インク（ＣＬ）を吐出する透明インク用ノズル１０（ＣＬ）が設けられている。
【０１０２】
以下に、図１１を用いて、このインクジェットヘッド装置１０´を用いておこなう造形物５０´の製造過程を説明する。
【０１０３】
図１１（ａ）に示すステップＳ１´では、透明インクを用いて第１の透明層の一部分５２を形成するとともに、白色インク（Ｗ）を用いて光反射層の一部分５１を形成する工程をおこなう。この工程では、インクジェットヘッド装置１０をＸ軸に沿って負方向に移動させて、所定のタイミングで透明インクを透明インク用ノズル１０（ＣＬ）から吐出し、また所定のタイミングで白色インク（Ｗ）を白色インク用ノズル１０（Ｗ）から吐出して、それぞれを第１の透明層の一部分５２となる位置、および光反射層の一部分５１となる位置に着弾させてインク溜まりを形成した後、これを紫外線硬化させる。これにより、図１１（ａ）に示すように第１の透明層の一部分５２および光反射層の一部分５１を形成することができる。
【０１０４】
続いて、図１１（ｂ）に示すステップＳ２´では、インクジェットヘッド装置１０をＸ軸に沿って正方向に移動させて、所定のタイミングで着色インクを含む着色層形成用インクを吐出して、着色層の一部分５３となる位置に着弾させてインク溜まりを形成し、インク溜まりに紫外線を照射してこれを硬化させる。
【０１０５】
このステップＳ１〜Ｓ２を経ることにより、或る層５０´ａが完成する。なお、上記実施形態において説明したサポート材６０を本変形例２においても形成する。
【０１０６】
図１１（ｂ）に示す層５０´ａが完成すると、ステップＳ１´〜Ｓ２´と同じ要領で、図１１（ｂ）に示す層５０´ａの上に新たな層５０´ａを形成するステップをおこなう。
【０１０７】
具体的には、図１１（ｃ）に示すステップＳ３´では、ステップＳ１´と同じ要領で第１の透明層の一部分５２および光反射層の一部分５１を形成する。このステップＳ３´では、実施形態において説明したように下の層５０´ａよりも上の層５０´ａがＸＹ平面に沿ったサイズ（面積）を大きく形成する必要がある。そこで、図１１（ｃ）に示すように、ステップＳ２´までで完成した下の層５０´ａに含まれる着色層の一部分５３の上に、上の層５０´ａに含まれる第１の透明層の一部分５２が重畳するように透明インクを着弾させる。これと同時に、下の層５０´ａに含まれる光反射層の一部分５１および第１の透明層の一部分５２の上に、上の層５０´ａに含まれる光反射層の一部分５１が重畳するように、白色インク（Ｗ）を着弾させインク溜まりを形成し、これを紫外線硬化させる。
【０１０８】
続いて、図１１（ｄ）に示すステップＳ４´では、ステップＳ１´と同じ要領で所定のタイミングで着色層形成用インクを吐出して、着色層の一部分５３となる位置に着弾させてインク溜まりを形成する。所定のタイミングとは、下の層５０´ａに含まれる着色層の一部分５３に重畳しない、上の層５０´ａに含まれる第１の透明層の一部分５２の外側に着色層形成用インクを吐出できるタイミングである。形成されたインク溜りに紫外線を照射してこれを硬化させることにより、上の層５０´ａに含まれる着色層の一部分５３が形成される。
【０１０９】
このように層５０´ａを積層する処理を繰り返すことにより、図９に示す造形物５０´を製造することができる。
【０１１０】
（変形例３）
上記実施形態では図３に示すインクジェットヘッド装置１０を用いて造形物５０を製造し、上記変形例２では図１０に示すインクジェットヘッド装置１０´を用いて造形物５０´を製造しているが、用いるインクジェットヘッド装置はこれらに限定されるものではなく、図１２から図１４にそれぞれ示すインクジェットヘッド装置を用いることも可能である。
【０１１１】
図１２は、インクジェットヘッド装置の変形例を示す図であり、図３および図１０に対応している。図１２に示すインクジェットヘッド装置１０ａでは、シアンインク用ノズル１０（Ｃ）と、マゼンタインク用ノズル１０（Ｍ）と、イエローインク用ノズル１０（Ｙ）と、ブラックインク用ノズル１０（Ｋ）と、白色インク用ノズル１０（Ｗ）と、透明インク用ノズル１０（ＣＬ）とが、この順でＸ方向に配列して設けられている。
【０１１２】
図１３は、インクジェットヘッド装置の更に別の変形例を示す図であり、図３および図１０に対応している。図１３に示すインクジェットヘッド装置１０ｂでは、白色インク用ノズル１０（Ｗ）と、透明インク用ノズル１０（ＣＬ）と、イエローインク用ノズル１０（Ｙ）と、マゼンタインク用ノズル１０（Ｍ）と、シアンインク用ノズル１０（Ｃ）と、ブラックインク用ノズル１０（Ｋ）と、透明インク用ノズル１０（ＣＬ）と、白色インク用ノズル１０（Ｗ）とが、この順でＸ方向に配列して設けられている。
【０１１３】
図１４は、インクジェットヘッド装置の更に別の変形例を示す図である。図１４に示すインクジェットヘッド装置１０ｂは、Ｘ軸に沿って往復移動可能なキャリッジ２１と、キャリッジ２１に搭載された複数のノズル列と、キャリッジ２１に搭載された紫外線照射器２４ａ，２４ｂとを備える。キャリッジ２１をＹ方向に移動させて、ノズル列から紫外線硬化型インクを吐出するとともに、紫外線照射器２４ａ，２４ｂから紫外線を照射させる走査をおこなう。
【０１１４】
複数のノズル列は、図１４に示すようにＸ方向に沿って併設されており、Ｘ方向における紙面左側から紙面右側に向けて、シアンインク用ノズル列Ｃ、マゼンタインク用ノズル列Ｍ、イエローインク用ノズル列Ｙ、ブラックインク用ノズル列Ｋ、白色インク用ノズル列Ｗ、および透明インク用ノズル列ＣＬがこの順に配列されている。複数のノズル列各々は、キャリッジ２１に搭載されているため、キャリッジ２１の移動に伴うＸ方向への移動時に紫外線硬化型インクを吐出することが可能となっている。
【０１１５】
図１２、図１３および図１４では全てのノズルがＸ方向に配列して設けられているため、一回のＸ方向への移動で一層の全てのインクを吐出しての層形成も可能である。図１４では一回のＸ方向への移動でインクの吐出と同時に紫外線照射もおこなわれるため、紫外線硬化型インクの場合での一層の硬化も吐出と同じタイミングでおこなうことができる。
【０１１６】
[付記事項]
本発明の一態様に係る造形物５０は、積層方式により形成された造形物５０であって、着色層３を有し、着色インクのみでは上記着色層３のインク充填密度が所定のインク充填密度を満たさない箇所について、補填インクによって該着色層３のインク充填密度が補填されていることを特徴としている。
【０１１７】
仮に着色インクのみで着色層を形成すると着色層のインク充填密度が所定のインク充填密度を満たさず着色層に凹みが生じる場合や加飾層内に隙間が生じる場合がある。このような凹みや隙間は、造形物の製造過程において造形物を所望の形状に造形することができない事態を招く虞がある。しかしながら、本発明の一態様に係る造形物５０の構成によれば、補填インクによって着色層３のインク充填密度が補填しているため、そのような凹みや隙間が生じない。したがって、所望の色調（加飾）を実現することができ、且つ、所望の形状の造形物５０を提供することができる。
【０１１８】
また、本発明の一態様に係る造形物５０は、上記の構成に加えて、上記補填インクは、透明インクから形成されていれば、着色層の色調に影響せず、所望の色調を実現した造形物を提供することができる。
【０１１９】
本発明の一態様に係る造形物５０の製造方法は、着色層３を有する造形物を積層方式によって製造する製造方法であって、着色層３を形成する工程を含み、該工程では、着色インクのみでは上記着色層３のインク充填密度が所定のインク充填密度を満たさない箇所について、補填インクによって該着色層３のインク充填密度を補填することを特徴としている。
【０１２０】
仮に着色インクのみで着色層を形成すると着色層のインク充填密度が所定のインク充填密度を満たさず着色層に凹みが生じる場合や加飾層内に隙間が生じる場合がある。このような凹みや隙間は、造形物の製造過程において造形物を所望の形状に造形することができない事態を招く虞がある。しかしながら、本発明の一態様によれば、補填インクによって着色層３のインク充填密度を補填するため、そのような凹みや隙間が生じない。したがって、所望の色調（加飾）を実現することができ、且つ、所望の形状の造形物５０を提供することができる。
【０１２１】
本発明の一態様に係る造形物５０の製造方法は、上記の構成に加えて、上記着色層の一部分５３を有した層５０ａを形成する層形成工程を含み、上記層形成工程によって形成された上記層５０ａの上に新たな上記層５０ａを形成することによって該層５０ａ同士の上記着色層の一部分５３が連なって上記着色層３を形成し、上記層形成工程では、着色インクのみでは上記着色層の一部分５３のインク充填密度が所定のインク充填密度を満たさない箇所について、補填インクによって該着色層の一部分５３のインク充填密度を補填する。
【０１２２】
上記の構成によれば、層形成工程において形成される着色層の一部分５３に関して、インク充填密度が補填されるため、上述したような凹みや隙間が生じない層を形成することができる。
【０１２３】
本発明は上述した実施形態および変形例に限定されるものではなく、請求項に示した範囲で種々の変更が可能であり、実施形態および変形例にそれぞれ開示された技術的手段を適宜組み合わせて得られる実施形態についても本発明の技術的範囲に含まれる。さらに、実施形態および変形例にそれぞれ開示された技術的手段を組み合わせることにより、新しい技術的特徴を形成することができる。
【産業上の利用可能性】
【０１２４】
本発明は、立体造形物の製造方法、並びにそれを実現するための製造装置に利用することができ、例えばフルカラーなど所望する加飾を施した立体造形物の提供を可能にする。
【符号の説明】
【０１２５】
１  光反射層
２  第１の透明層
３  着色層（加飾層）
４  第２の透明層
１０、１０´、１０ａ、１０ｂ  インクジェットヘッド装置
１０（Ｙ）  イエローインク用ノズル
１０（Ｃ）  シアンインク用ノズル
１０（Ｋ）  ブラックインク用ノズル
１０（Ｍ）  マゼンタインク用ノズル
１０（ＣＬ）  透明インク用ノズル
１０（Ｗ）  白色インク用ノズル
１１Ｈ  第１インクジェットヘッド
１２Ｈ  第２インクジェットヘッド
１３Ｈ  第３インクジェットヘッド
２１  キャリッジ
２４ａ，２４ｂ  紫外線照射器
５０  造形物
５０ａ，５０´ａ  層
５１  光反射層の一部分
５２  第１の透明層の一部分
５３  着色層の一部分（加飾層の一部分）
５４  第２の透明層の一部分
６０  サポート材
【図１】
2018027707.tif 000003
【図２】
2018027707.tif 000004
【図３】
2018027707.tif 000005
【図４】
2018027707.tif 000006
【図５】
2018027707.tif 000007
【図６】
2018027707.tif 000008
【図７】
2018027707.tif 000009
【図８】
2018027707.tif 000010
【図９】
2018027707.tif 000011
【図１０】
2018027707.tif 000012
【図１１】
2018027707.tif 000013
【図１２】
2018027707.tif 000014
【図１３】
2018027707.tif 000015
【図１４】
2018027707.tif 000016